(57)【要約】【課題】  染毛剤等によって、裾部の溶着部の剥離、又は胴部が膨れて裾部が開いてしまうのを防止した多層チューブ容器【解決手段】  少なくとも２層以上で構成される多層チューブ容器において、最内層が、メタロセン系直鎖状低密度ポリエチレン樹脂で構成されることを特徴とする多層チューブ容器。  【選択図】  図２
2006198925.tif 000002
【特許請求の範囲】
【請求項１】
少なくとも２層以上で構成される多層チューブ容器において、最内層が、メタロセン系直鎖状低密度ポリエチレン樹脂で構成されることを特徴とする多層チューブ容器。
【請求項２】
最内層がメタロセン系直鎖状低密度ポリエチレン樹脂から成り、中間層が、エチレンービニルアルコール共重合体樹脂、ナイロン樹脂、ポリエチレンテレフタレート樹脂、環状オレフィンコポリマー樹脂又はポリアクリロニトリル樹脂等のガスバリア性樹脂から成ることを特徴とする多層チューブ容器
【請求項３】
前記エチレンービニルアルコール共重合体樹脂、ナイロン樹脂、ポリエチレンテレフタレート樹脂、環状オレフィンコポリマー樹脂又はポリアクリロニトリル樹脂等のガスバリア性樹脂の少なくとも一方に、変性ポリエチレン樹脂層を設けたことを特徴とする請求項２記載の多層チューブ容器
【請求項４】
最内層がメタロセン系直鎖状低密度ポリエチレン樹脂から成り、最外層が、直鎖状低密度ポリエチレン樹脂、低密度ポリエチレン樹脂、中密度ポリエチレン樹脂、高密度ポリエチレン樹脂又はポリプロピレン樹脂からなる樹脂群より選ばれる少なくとも１つである多層チューブ容器。
【発明の詳細な説明】
【技術分野】
【０００１】
この発明は多層チューブ容器に関し、さらに詳しくは、多層チューブ容器内に収納される染毛剤によって、多層チューブ容器の裾部の溶着部の剥離又は胴部が膨れて破裂し、裾部の溶着部が開いてしまうのを防止した多層チューブ容器に関する。
【背景技術】
【０００２】
従来の多層チューブ容器としては、例えば図７〜図１０に示すものがある。図７において、５０は、染毛剤５６を充填した合成樹脂製の多層チューブ容器である。従来、染毛剤５６を充填した合成樹脂製の多層チューブ容器５０は、図８（多層チューブ容器５０のＸ部拡大断面）に示すように、最内層５１から直鎖状低密度ポリエチレン樹脂又は低密度ポリエチレン、変性ポリエチレン樹脂５２、中間層５３がエチレンービニルアルコール共重合体樹脂、そして変性ポリエチレン樹脂５４、最外層５５が、直鎖状低密度ポリエチレン樹脂又は低密度ポリエチレンで構成されている多層チューブ容器がある（文献１参照）。
【特許文献１】実公昭５３−４６３０３号公報
【発明の開示】
【発明が解決しようとする課題】
【０００３】
しかし、これらの多層チューブ容器５０内に収納される内容物が、染毛剤５６である場合に、多層チューブ容器５０の最内層の直鎖状低密度ポリエチレン樹脂又は低密度ポリエチレン樹脂内に、これらの内容物が短時間に浸透し、樹脂が破壊されてしまうという欠点があった。その結果、図９に示すように、多層チューブ容器５０の裾部５０ａの溶着部が一部剥離したり（Ｙ矢視部）、図１０に示すように、胴部５０ｂが膨れ、裾部５０ａの溶着部が開いてしまう（Ｚ矢視部）という問題点があった。この発明は、このような従来の課題に着目してなされたもので、多層チューブ容器５０内に収納された染毛剤等５６によって、多層チューブ容器５０の裾部５０ａの溶着部の剥離又は胴部が膨れて破裂し、裾部の溶着部が開いてしまうのを防止すると共に、染毛剤等の内容物の保存性に優れた多層チューブ容器を提供することを目的とする。
【課題を解決するための手段】
【０００４】
請求項１記載の発明の解決手段は、少なくとも２層以上で構成される多層チューブ容器において、最内層が、メタロセン系直鎖状低密度ポリエチレン樹脂で構成されることを特徴とする多層チューブ容器である。多層チューブ容器内に染毛剤を充填した場合、染毛剤が、メタロセン系直鎖状低密度ポリエチレン樹脂内に浸透しても、樹脂が破壊されないため、裾部の溶着部が影響を受けない。
【０００５】
請求項２記載の発明の解決手段は、最内層がメタロセン系直鎖状低密度ポリエチレン樹脂から成り、中間層が、エチレンービニルアルコール共重合体樹脂、ナイロン樹脂、ポリエチレンテレフタレート樹脂、環状オレフィンコポリマー樹脂又はポリアクリロニトリル樹脂等のガスバリア性樹脂から成ることを特徴とする多層チューブ容器である。上記と同様に、染毛剤が、メタロセン系直鎖状低密度ポリエチレン樹脂内に浸透しても、裾部の溶着部が影響を受けない共に、中間層がガスバリア性樹脂であるから、外部からの多層チューブ容器内部への水分、気体等の透過を阻止することができる。
【０００６】
請求項３記載の発明の解決手段は、エチレンービニルアルコール共重合体樹脂、ナイロン樹脂、ポリエチレンテレフタレート樹脂、環状オレフィンコポリマー樹脂又はポリアクリロニトリル樹脂等のガスバリア性樹脂の少なくとも一方に、変性ポリエチレン樹脂層を設けたことを特徴とする請求項２記載の多層チューブ容器である。変性ポリエチレン樹脂層を介在させることで、中間層のガスバリア性樹脂と、最内層及び最外層の樹脂との接合力が強くなる。
【０００７】
請求項４記載の発明の解決手段は、最内層がメタロセン系直鎖状低密度ポリエチレン樹脂から成り、最外層が、直鎖状低密度ポリエチレン樹脂、低密度ポリエチレン樹脂、中密度ポリエチレン樹脂、高密度ポリエチレン樹脂又はポリプロピレン樹脂からなる樹脂群より選ばれる少なくとも１つである多層チューブ容器である。
【発明の効果】
【０００８】
この発明によれば、多層チューブ容器の最内層にメタロセン系直鎖状低密度ポリエチレン樹脂を用いたから、多層チューブ容器の裾部の溶着部の剥離又は胴部が膨れて破裂し、裾部の溶着部が開いてしまうのを防止できると共に、染毛剤等の内容物の保存性に優れるという効果を有する。
【発明を実施するための最良の形態】
【０００９】
以下、本発明の実施例を図面に基づいて説明する。
【実施例１】
【００１０】
図１は、この発明に係る実施例１を示す図面である。図１において、１は多層の合成樹脂製の染毛剤収納用の多層チューブ容器である。この多層チューブ容器１内には、染毛剤等の内容物２が収納されている。図１に示す実施例１において、多層チューブ容器１のＡ部拡大断面を図２に示す。すなわち、内側から、最内層３がメタロセン系直鎖状低密度ポリエチレン樹脂であり、接着層４が変性ポリエチレン樹脂、中間層５がエチレンービニルアルコール共重合体樹脂、接着層６が変性ポリエチレン樹脂、最外層７が直鎖状低密度ポリエチレン樹脂の各層で構成されている。
【００１１】
この実施例１の多層チューブ容器１の肉厚は、２５０〜６００μｍであり、好ましくは５００μｍである。各々各層の肉厚は、具体的に、最内層３のメタロセン系直鎖状低密度ポリエチレン樹脂の肉厚は５０〜３５０μｍであり、好ましくは２５５μｍである。接着層４である変性ポリエチレン樹脂の肉厚は５〜３０μｍであり、好ましくは１０μｍである。又、中間層５のエチレンービニルアルコール共重合体樹脂の肉厚は１０〜８０μｍであり、好ましくは５０μｍである。さらに、接着層６である変性ポリエチレン樹脂の肉厚は５〜３０μｍであり、好ましくは１０μｍである。又最外層７である直鎖状低密度ポリエチレン樹脂の肉厚は５０〜３００μｍであり、好ましくは１７５μｍである。実施例１において、最内層３のエチレンービニルアルコール共重合体樹脂は、エチレン樹脂の含有量２７〜４７ｍｏｌ％のものが適し、特に３２〜３８ｍｏｌ％のものが好ましい。
【実施例２】
【００１２】
図３は、実施例２を示すもので、この実施例２の多層チューブ容器１１の肉厚は、同様に２５０〜６００μｍであり、好ましくは５００μｍである。各々各層の肉厚は、具体的に、最内層３のメタロセン系直鎖状低密度ポリエチレン樹脂の肉厚は５０〜３５０μｍであり、好ましくは２５５μｍである。接着層４である変性ポリエチレン樹脂の肉厚は３〜３０μｍであり、好ましくは１０μｍである。又、中間層１５のナイロン樹脂の肉厚は１０〜８０μｍであり、好ましくは５０μｍである。さらに、接着層６である変性ポリエチレン樹脂の肉厚は５〜３０μｍであり、好ましくは１０μｍである。又最外層１７である低密度ポリエチレン樹脂の肉厚は５０〜３００μｍであり、好ましくは１７５μｍである。
【実施例３】
【００１３】
図４は、実施例３を示すもので、この実施例３の多層チューブ容器２１の肉厚は、同様に２５０〜６００μｍであり、好ましくは５００μｍである。各々各層の肉厚は、具体的に、最内層３のメタロセン系直鎖状低密度ポリエチレン樹脂の肉厚は５０〜３５０μｍであり、好ましくは２５５μｍである。接着層４である変性ポリエチレン樹脂の肉厚は５〜３０μｍであり、好ましくは１０μｍである。又、中間層２５のポリエチレンテレフタレート樹脂の肉厚は１０〜８０μｍであり、好ましくは５０μｍである。さらに、接着層６である変性ポリエチレン樹脂の肉厚は５〜３０μｍであり、好ましくは１０μｍである。又最外層２７である中密度ポリエチレン樹脂の肉厚は５０〜３００μｍであり、好ましくは１７５μｍである。
【実施例４】
【００１４】
図５は、実施例４を示すもので、この実施例４の多層チューブ容器３１の肉厚は、同様に２５０〜６００μｍであり、好ましくは５００μｍである。各々各層の肉厚は、具体的に、最内層３のメタロセン系直鎖状低密度ポリエチレン樹脂の肉厚は５０〜３５０μｍであり、好ましくは２５５μｍである。接着層４である変性ポリエチレン樹脂の肉厚は５〜３０μｍであり、好ましくは１０μｍである。又、中間層３５の環状オレフィンコポリマー樹脂の肉厚は１０〜８０μｍであり、好ましくは５０μｍである。さらに、接着層６である変性ポリエチレン樹脂の肉厚は５〜３０μｍであり、好ましくは１０μｍである。又最外層３７である高密度ポリエチレン樹脂の肉厚は５０〜３００μｍであり、好ましくは１７５μｍである。
【実施例５】
【００１５】
図６は、実施例５を示すもので、この実施例５の多層チューブ容器４１の肉厚は、同様に２５０〜６００μｍであり、好ましくは５００μｍである。各々各層の肉厚は、具体的に、最内層３のメタロセン系直鎖状低密度ポリエチレン樹脂の肉厚は５０〜３５０μｍであり、好ましくは２５５μｍである。接着層４である変性ポリエチレン樹脂の肉厚は５〜３０μｍであり、好ましくは１０μｍである。又、中間層４５ポリアクリロニトリル樹脂の肉厚は１０〜８０μｍであり、好ましくは５０μｍである。さらに、接着層６である変性ポリエチレン樹脂の肉厚は５〜３０μｍであり、好ましくは１０μｍである。又最外層４７であるポリプロピレン樹脂の肉厚は５０〜３００μｍであり、好ましくは１７５μｍである。
【００１６】
上記したように、本発明者は、多層チューブ容器の最内層に、メタロセン系直鎖状低密度ポリエチレン樹脂を採用し、中間層にガスバリア性樹脂層を採用することにより、染毛剤が、当該メタロセン系直鎖状低密度ポリエチレン樹脂内に浸透しても、樹脂が破壊されないため、裾部の溶着部が影響を受けないこと、及び内容物が水分、外気の影響を受けないので、内容物の保存性に優れることを見出したのである。なお、上述した実施例１〜実施例５で開示された最外層の樹脂層以外に、これらの樹脂層に代えて、直鎖状低密度ポリエチレン樹脂、低密度ポリエチレン樹脂、中密度ポリエチレン樹脂、高密度ポリエチレン樹脂又はポリプロピレン樹脂の樹脂群より選ばれる、その他の樹脂層に変更した実施例であってもよい。
【図面の簡単な説明】
【００１７】
【図１】この発明に係る多層チューブ容器を示す一部切欠き断面図。
【図２】この発明に係る実施例１である図１のＡ矢視部拡大断面図。
【図３】この発明に係る実施例２である図１のＡ矢視部拡大断面図。
【図４】この発明に係る実施例３である図１のＡ矢視部拡大断面図。
【図５】この発明に係る実施例４である図１のＡ矢視部拡大断面図。
【図６】この発明に係る実施例５である図１のＡ矢視部拡大断面図。
【図７】従来の多層チューブ容器を示す一部切欠き断面図。
【図８】従来の多層チューブ容器である図７のＸ矢視部拡大断面図。
【図９】従来の多層チューブ容器の裾部が、一部剥離した状態を示す断面図。
【図１０】従来の多層チューブ容器の裾部が、胴部が膨れることにより、裾部が開                いた状態を示す断面図。
【符号の説明】
【００１８】
１  １１  ２１  ３１  ４１  多層チューブ容器
２  内容物
３  最内層
４  ６  変性ポリエチレン樹脂層    
５  １５  ２５  ３５  ４５  中間層
７  １７  ２７  ３７  ４７  最外層
【図１】
2006198925.tif 000003
【図２】
2006198925.tif 000004
【図３】
2006198925.tif 000005
【図４】
2006198925.tif 000006
【図５】
2006198925.tif 000007
【図６】
2006198925.tif 000008
【図７】
2006198925.tif 000009
【図８】
2006198925.tif 000010
【図９】
2006198925.tif 000011
【図１０】
2006198925.tif 000012